(57)【要約】【課題】高画質化に有効である短波長レーザーに対応可能な感光体及び対応可能な電子写真装置を提供する。【解決手段】下地層としてアルミの陽極酸化膜を用いることで、多数枚印字時の変動を抑えることができる。【選択図】　　　　図１
2004069970.tif 000002
【特許請求の範囲】
【請求項１】
少なくとも導電性支持体上に感光層を有する電子写真感光体と、半導体レーザー光を光源とした露光装置を有する電子写真装置において、半導体レーザーの発振波長が３８０〜５００ｎｍの範囲にあり、かつ該導電性支持体が表面を陽極酸化処理により酸化被膜を形成したアルミニウム及びアルミニウム合金であることを特徴とする電子写真感光体。
【請求項２】
少なくとも導電性支持体上に感光層を有する電子写真感光体と、半導体レーザー光を光源とした露光装置を有する電子写真装置において、半導体レーザーの発振波長が４００〜４５０ｎｍの範囲にあり、かつ該導電性支持体が表面を陽極酸化処理により酸化被膜を形成したアルミニウム及びアルミニウム合金であることを特徴とする電子写真感光体。
【請求項３】
導電性支持体表面の酸化被膜の膜厚が１μｍ〜１５μｍである請求項１に記載の電子写真感光体。
【請求項４】
導電性支持体表面の陽極酸化被膜がフッ化ニッケルまたは酢酸ニッケルを主成分とする封孔剤により封孔されている請求項１に記載の電子写真感光体。
【請求項５】
少なくとも、導電性支持体上に感光層を設けてなる電子写真感光体と、レーザー光を光源とした露光装置を有する電子写真装置において、レーザーの発振波長が３８０〜５００ｎｍの範囲にあり、該導電性支持体が表面を陽極酸化処理により酸化被膜を形成したアルミニウム及びアルミニウム合金であることを特徴とする電子写真装置。
【請求項６】
少なくとも、導電性支持体上に感光層を設けてなる電子写真感光体と、レーザー光を光源とした露光装置を有する電子写真装置において、レーザーの発振波長が４００〜４５０ｎｍの範囲にあり、該導電性支持体が表面を陽極酸化処理により酸化被膜を形成したアルミニウム及びアルミニウム合金であることを特徴とする電子写真装置。
【請求項７】
導電性支持体表面の酸化被膜の膜厚が１μｍ〜１５μｍである請求項５に記載の電子写真装置。
【請求項８】
導電性支持体表面の陽極酸化被膜がフッ化ニッケルまたは酢酸ニッケルを主成分とする封孔剤により封孔されている請求項５に記載の電子写真装置。
【発明の詳細な説明】
【０００１】
【発明の属する技術分野】
本発明は、電子写真感光体及びそれを用いた電子写真装置に関する。
【０００２】
【従来の技術】
現在レーザープリンタなどに代表される、レーザーを光源として使用している電子写真装置において使用されているレーザーは、８００ｎｍ付近あるいは６８０ｎｍ付近に発振波長を有する半導体レーザーが主流である。近年出力画像の高画質化のニーズの高まりから、高解像度化に対する様々なアプローチがなされている。
【０００３】
レーザーの波長もこの高解像度化に深く関わっており、特開平９−２４００５１号公報にも記載されている様に、レーザーの短波長化によりレーザーのスポット径を細くする事が可能となり、高解像度の潜像形成が可能となる。
【０００４】
レーザー発振波長の短波長化には、いくつかの手法が挙げられる。
【０００５】
一つは、非線形光学材料を利用し、第２高調波発生（ＳＨＧ）を用いてレーザー光の波長を２分の１にするものである（特開平９−２７５２４２、特開平９−１８９９３０、特開平５−３１３０３３等）。この系は、一次光源として、既に技術が確立し高出力可能なＧａＡｓ系ＬＤやＹＡＧレーザーを使用することができるため、長寿命化や大出力化が可能である。
【０００６】
もう一つは、ワイドギャップ半導体を用いるもので、ＳＨＧ利用のデバイスと比べ、装置の小型化が可能である。ＺｎＳｅ系半導体（特開平７−３２１４０９、特開平６−３３４２７２等）や、ＧａＮ系半導体（特開平８−０８８４４１、特開平７−３３５９７５等）を用いたＬＤが、その発光効率の高さから、以前から多くの研究の対象となっている。
【０００７】
しかし、これらのＬＤは素子構造、結晶成長条件、電極などの最適化が難しく、結晶中の欠陥等により、実用化に必須である室温での長時間発振が困難であった。
【０００８】
しかし、基盤等の技術革新が進み、１９９９年２月には日亜化学工業から、ＧａＮ系半導体を用いたＬＤのサンプル出荷が始まるとの報告があり、実用化が目前に迫っている状態である。
【０００９】
前述の通り、従来のレーザーを用いた電子写真装置では、６８０〜８００ｎｍ付近の可視〜赤外波長域に発振波長を持つ半導体レーザーを使用している例がほとんどだった。
【００１０】
それらと比較して、３８０〜５００ｎｍといった短波長のレーザー光は高いエネルギーを有するため、その様なレーザーを使用する電子写真装置においては、感光体に対する負担が大きく、特に繰り返し印字を行った際に、感光体特性の劣化が生じ易い。
【００１１】
感光体の繰り返し使用による特性変動の原因は様々なものが考えられるが、その一つとして、感光層から導電性基板への電荷注入効率の変化や導電性基板から感光層への電荷注入ブロッキング性の変化が挙げられる。
【００１２】
通常、導電性支持体上に直接感光層を積層すると、支持体から電荷発生層への電荷注入が生じ易い為、電荷注入阻止層となる中間層を形成することが一般に行われている。従って、その場合の耐久特性は中間層の特性に左右されることになる。
【００１３】
この、中間層の形成方法としては様々な物が知られている。
【００１４】
その一つは、導電性支持体表面の処理により得られる酸化膜であり、他の一つはポリウレタン、ポリビニルブチラール、ポリビニルアルコール、エポキシ樹脂、エチレン−アクリル酸共重合体、エチレン酢酸ビニル共重合体、カゼイン、メチルセルロース、ポリアミド等を使用する有機樹脂膜である。
【００１５】
特に、後者は生産性、低コストなどの点から広く使用されているが、有機樹脂膜を下引き層に用いた有機電子写真感光体は、短波長光源を用いる場合、その繰り返し安定性に関して必ずしも満足し得るものではない。この点、陽極酸化膜は繰り返し特性の点で特に優れている。この様な陽極酸化膜を用いた電子写真感光体は、例えば、特開平０９−３２５５０４号公報、特開平０９−０４３８６７号公報等に記載されている。
【００１６】
【発明が解決しようとする課題】
本発明の目的は、３８０〜５００ｎｍの波長域でも、繰り返し使用時の電位変動の小さい電子写真感光体を提供し、また、この感光体と短波長レーザーを使用することによって、実用的で安定して高画質な出力画像が得られる電子写真装置を提供することにある。
【００１７】
【課題を解決するための手段】
本発明の電子写真感光体は、導電性支持体上に電荷発生層及び電荷輸送層を順次積層した電子写真用感光体において、前記導電性支持体表面に陽極酸化処理を行っている事を特徴とする。
【００１８】
以下、本発明について、さらに詳しく説明する。
【００１９】
本発明の電子写真感光体に用いられる導電性基体の材質としては、バリア性に優れた酸化被膜の形成が容易なことからアルミニウムまたはアルミニウム合金が挙げられる。またコヒーレント光の露光時に干渉縞が生じないように例えば、バイト切削、サンドプラスト等により表面に凹凸をつける処理を行ってもよい。
【００２０】
陽極酸化処理はアルミニウムを陽極として電解質溶液中で陽極酸化することによりアルミニウム表面に酸化被膜を形成するものである。電解質溶液としては硫酸溶液、シュウ酸溶液等が挙げられる。
【００２１】
また、化学的に活性であり、汚染されやすい多孔質陽極酸化被膜の安定化を図るため、陽極酸化被膜の微細孔を加圧水蒸気または沸騰水中（ニッケル等の金属塩を加えてもよい）で水和反応による体積膨張で塞ぎ、より安定な水和酸化物に変える封孔処理を行っても良い。
【００２２】
陽極酸化被膜の膜厚については１〜１５μｍが好ましい。１μｍより薄い場合は注入に対するバリア性が乏しく効果が十分でない。また、１５μｍより大きい場合は繰り返しの使用による残留電位の上昇を招く。
【００２３】
また、陽極酸化被膜と感光層の間に中間層を設ける例も挙げられる。中間層の材料としては、アクリル樹脂、ポリエステル樹脂、ポリアミド樹脂、ポリ酢酸ビニル樹脂、ポリカーボネート樹脂、ポリビニルブチラール樹脂等の熱可塑性樹脂；ポリウレタン樹脂、フェノール樹脂、エポキシ樹脂などの熱硬化樹脂；光硬化樹脂、さらに必要に応じた添加剤を加えたものが挙げられる。
【００２４】
【発明の実施の形態】
本発明の電子写真用感光体の感光層は、図１に示す様な導電性基板、電荷発生層、電荷移動層の順からなる積層型、図２に示す様な導電性基板、電荷移動層、電荷発生層の順からなる逆層型でもよく、また図３に示す様な電荷発生物質と電荷移動物質とを同一の層に含有するいわゆる単層型でもよい。
【００２５】
積層型の場合、電荷発生層は電荷発生物質をテトラヒドロフラン、シクロヘキサノン、ジオキサン、ジクロルエタンなどの溶媒とバインダー樹脂と共にボールミル、アトライター、サンドミルなどの方法で分散する。この分散液を適度に希釈して中間層上に厚さ０．１〜１μｍになるように塗布して形成される。その膜厚は５μｍ以下、好ましくは０．１〜１μｍの薄膜層とすることがのぞましい。
【００２６】
この際用いられるバインダー樹脂としては、広範な絶縁性樹脂あるいは有機光導電性ポリマーから選択されるが、ポリビニルブチラール、ポリビニルベンザール、ポリアリレート、ポリカーボネート、ポリエステル、フェノキシ樹脂、セルロース系樹脂、アクリル樹脂、ポリウレタン等が好ましく、これ等の樹脂は置換基を有してもよく、置換基としてはハロゲン原子、アルキル基、アルコキシ基、ニトロ基、シアノ基、トリフルオロメチル基等が好ましい。
【００２７】
ここで電荷発生物質としては例えばカルバゾール骨核を有するアゾ顔料（特開昭５３−９５０３３号公報に記載）、ジスチリルベンゼン骨核を有するアゾ顔料（特開昭５３−１３３４４５号公報に記載）、トリフェニルアミン骨核を有するアゾ顔料（特開昭５３−１３２３４７号公報に記載）、ジベンゾチオフェン骨核を有するアゾ顔料（特開昭５４−２１７２８号公報に記載）、オキサジアゾール骨核を有するアゾ顔料（特開昭５４−１２７４２号公報に記載）、フルオレノン骨核を有するアゾ顔料（特開昭５４−２２８３４号公報に記載）、ビススチルベン骨核を有するアゾ顔料（特開昭５４−１７７３３号公報に記載）、ジスチリルオキサジアゾール骨核を有するアゾ顔料（特開昭５４−２１２９号公報に記載）、ジスチリルカルバゾール骨核を有するアゾ顔料（特開昭５４−１４９６７号公報に記載）などのアゾ顔料；金属フタロシアニン（銅、チタン、錫、鉄、ガリウム、バナジウム、アルミニウム、ニッケル、鉛、コバルト、亜鉛、マグネシウム、マンガン、銀、クロム等）及び無金属フタロシアニンなどのフタロシアニン系顔料；例えばシーアイパットブラウン５（ＣＩ７３４１０）、シーアイパットダイ（ＣＩ７３０３０）などのインジゴ系顔料；アルゴスカーレットＢ（バイエル社製）、インダスレンスカーレットＢ（バイエル社製）などのペリレン系顔料などが挙げられる。なお、これらの電荷発生物質は単数で用いられても２種以上が併用されてもよい。
【００２８】
電荷輸送層は電荷発生層の上または下に積層され、電界の存在下電荷発生層から電荷キャリアを受け取り、これを輸送する機能を有している。電荷輸送層は電荷輸送物質を必要に応じてバインダー樹脂と共に溶剤中に溶解した塗布液を塗布することによって形成され、その膜厚は一般的には５〜４０μｍであるが１５〜３０μｍが好ましい。
【００２９】
電荷輸送物質は電子輸送性物質と正孔輸送性物質があり、電子輸送性物質としては、例えば２，４，７−トリニトロフルオレン、２，４，５，７−テトラニトロフルオレン、クロラニル、テトラシアノキノジメタン等の電子吸引性物質やこれ等電子吸引性物質を高分子化したもの等が挙げられる。
【００３０】
正孔輸送物質としては、例えばピレン、アントラセン等の多環芳香族化合物、カルバゾール系、インドール系、オキサゾール系、チアゾール系、オキサジアゾール系、ピラゾール系、ピラゾリン系、チアジアゾール系、トリアゾール系化合物等の複素環化合物、ヒドラゾン系化合物、スチリル系化合物、ベンジジン系化合物、トリアリールメタン系化合物、トリフェニルアミン系化合物あるいは、これ等の化合物からなる基を主鎖または側鎖に有するポリマー（例えばポリ−Ｎ−ビニルカルバゾール、ポリビニルアントラセン等）が挙げられる。
【００３１】
また、これ等の電荷輸送物質は１種または２種以上組み合わせて用いることができる。電荷輸送物質が成膜性を有していないときには適当なバインダーを用いることができる。具体的には、アクリル樹脂、ポリアリレート、ポリカーボネート、ポリエステル、ポリスチレン、アクリロニトリル−スチレンコポリマー、ポリアクリルアミド、ポリアミド、塩素化ゴム等の絶縁性樹脂あるいはポリ−Ｎ−ビニルカルバゾール、ポリビニルアントラセン等の有機光導電性ポリマー等が挙げられる。
【００３２】
単層型の場合は前述したような電荷発生物質と電荷輸送物質とを樹脂中に分散及び溶解させた溶液を塗布し乾燥させることによって形成させることができる。膜厚は５〜３５μｍ程度が適当である。
【００３３】
更に本発明では、積層型、単層型に関わらず、感光層上に表面保護層として樹脂層や導電性粒子を含有する樹脂層を積層させても良い。
【００３４】
本発明の電子写真感光体は電子写真複写機、レーザービームプリンタ、レーザー製版など電子写真応用分野にも広く用いることができる。
【００３５】
図４に本発明の電子写真感光体を有する電子写真装置の概略構成を示す。
【００３６】
１は像担持体としての本発明のドラム型感光体であり軸１ａを中心に矢印方向に所定の周速度で回転駆動される。該感光体１はその回転過程で帯電手段２によりその周面に正または負の所定電位の均一帯電を受ける。印加される電圧としては、直流電圧に交流電圧を重畳した振動電圧でも良い。ここで言う振動電圧とは、時間とともに周期的に電圧値が変化する電圧である。また、その波形については、正弦波に限らず、矩形波、三角波、パルス波でも良い。帯電装置としては、ここで図示したコロナ放電装置だけでなく、帯電部材を感光体に接触させて電荷を与える接触帯電装置も使用できる。その形態はローラ型やブレード型など公知の形態を有するものが使用できる。次いで露光部３にて不図示の像露光手段により光像露光Ｌ（レーザービーム走査露光）を受ける。これにより感光体周面に露光像に対応した静電潜像が順次形成されていく。
【００３７】
その静電潜像はついで現像手段４でトナー現像され、そのトナー現像像が転写手段５により不図示の給紙部から感光体１と転写手段５との間に感光体１の回転と同期取り出されて給紙された転写材Ｐの面に順次転写されていく。
【００３８】
像転写を受けた転写材Ｐは感光体面から分離されて像定着手段８へ導入されて像定着を受けて複写物（コピー）として機外へプリントアウトされる。
【００３９】
像転写後の感光体１の表面はクリーニング手段６にて転写残りトナーの除去を受けて清浄面化され、更に前露光手段７により除電処理されて繰り返して像形成に使用される。
【００４０】
電子写真装置として、上述の感光体や現像手段、クリーニング手段などの構成要素のうち、複数のものを装置ユニットとして一体に結合して構成し、このユニットを装置本体に対して着脱自在に構成しても良い。例えば、感光体１とクリーニング手段６とを一体化してひとつの装置ユニットとし、装置本体のレールなどの案内手段を用いて着脱自在の構成にしても良い。このとき、上記の装置ユニットの方に帯電手段および／または現像手段を伴って構成しても良い。
【００４１】
光像露光Ｌは、電子写真装置を複写機やプリンタとして使用する場合には、原稿からの反射光や透過光、あるいは原稿を読取り信号化し、この信号に基づいてレーザービームを走査することなどにより行われる。
【００４２】
ファクシミリのプリンタとして使用する場合には、光像露光Ｌは受信データをプリントするための露光になる。図５はこの場合の１例をブロック図で示したものである。
【００４３】
コントローラ１１は画像読取部１０とプリンタ１９を制御する。コントローラ１１の全体はＣＰＵ１７により制御されている。画像読取部１０からの読取データは、送信回路１３を通して相手局に送信される。相手局から受けたデータは受信回路１２を通してプリンタ１９に送られる。画像メモリ１６には所定の画像データが記憶される。プリンタコントローラ１８はプリンタ１９を制御している。１４は電話である。
【００４４】
回線１５から受信された画像情報（回線を介して接続されたリモート端末からの画像情報）は、受信回路１２で復調された後、ＣＰＵ１７で復号処理が行われ、
順次画像メモリ１６に格納される。そして、少なくとも１ページの画像情報がメモリ１６に格納されると、そのページの画像記録を行う。ＣＰＵ１７は、メモリ１６より１ページの画像情報を読み出し、プリンタコントローラ１８に復号化された１ページの画像情報を送出する。プリンタコントローラ１８は、ＣＰＵ１７からの１ページの画像情報を受け取るとそのページの画像情報記録を行うべく、プリンタ１９を制御する。尚、ＣＰＵ１７は、プリンタ１９による記録中に、次のページの受信を行っている。以上の様にして、画像の受信と記録が行われる。
【００４５】
（実施例）
以下に本発明における実施例を示す。
【００４６】
（実施例１）
ＪＩＳ　Ａ３００３合金よりなる５０ｍｍ×５０ｍｍ×３ｍｍの板を用意し、まず洗浄工程としてこの板を脱脂処理、２ｗｔ％水酸化ナトリウム溶液で１分間エッチング処理、中和処理、更に純水洗浄を順に行った。次に陽極酸化処理工程として１０ｗｔ％硫酸溶液により板表面に陽極酸化皮膜（電力密度１．０Ａ／ｄｍ２）を形成した。水洗後、１ｗｔ％酢酸ニッケル溶液８０℃に１５分浸漬して封孔処理を行った。更に純水洗浄、乾燥工程を行った。このようにしてアルミニウム板表面に６μｍの陽極酸化皮膜を形成した。
【００４７】
次に、下記式で示されるチタニルフタロシアニン顔料４部
【外１】
2004069970.tif 000003
【００４８】
とシクロヘキサノン１００部とポリビニルブチラール樹脂（商品名：エスレックＢＭ−２、積水化学製）４部からなる塗工用液を１ｍｍφのガラスビーズを用いたサンドミルで２時間分散し、これに１００部のメチルエチルケトンを加えて、希釈した後回収して、これを上記陽極酸化処理アルミ板上にマイヤーバーで塗布した後、８０℃で１０分間乾燥して、膜厚０．１２μｍの電荷発生層を形成した。
【００４９】
次いで、下記式で示される電荷輸送材料５０部
【外２】
2004069970.tif 000004
【００５０】
とポリカーボネート樹脂（数平均分子量２０，０００）７０部をモノクロルベンゼン４００部に溶解した溶液を電荷発生層上にマイヤーバーで塗布し、１００℃で３０分間乾燥することによって、膜厚が２０μｍの電荷輸送層を形成した。
【００５１】
この様に作成した電子写真感光体を静電複写試験装置（川口電機製：ＥＰＡ−８１００）を用いて以下の様に評価した。その際、感光層を形成させていない側の表面は、導通がとれる様研磨した。
【００５２】
温度２３℃湿度５０％の条件下で感光体の表面電位を−７００Ｖになるようにコロナ帯電機で帯電し、ついで、モノクロメータで分離した４００ｎｍの単色光で露光し、表面電位が−５００Ｖまで減衰するのに必要な光量を測定し、感度（ＥΔ２００）を求めた。同様に３８０ｎｍ、５００ｎｍの単色光における初期感度を測定した。
【００５３】
上記プロセスを３０，０００回繰り返した後、同様に４００ｎｍ、３８０ｎｍ、５００ｎｍの単色光を照射し感度（ＥΔ２００）を求めた。結果を表１に示す。
【００５４】
（実施例２）
下記式で示される電荷輸送材料を用いた以外は実施例と同様に感光体を作成し、評価を行った。結果を表１に示す。
【外３】
2004069970.tif 000005
【００５５】
（実施例３）
下記式で示される電荷輸送材料を用いた以外は実施例と同様に感光体を作成し、評価を行った。結果を表１に示す。
【外４】
2004069970.tif 000006
【００５６】
（実施例４）
下記式で示される電荷輸送材料を用いた以外は実施例と同様に感光体を作成し、評価を行った。結果を表１に示す。
【外５】
2004069970.tif 000007
【００５７】
（実施例５）
電荷発生材料として無金属フタロシアニンを用いた以外は実施例と同様に感光体を作成し、評価を行った。結果を表１に示す。
【００５８】
（実施例６）
陽極酸化処理の通電時間を変えて陽極酸化皮膜の膜厚を１５μｍとした以外、実施例１と同様に電子写真感光体を作成し、評価を行った。結果を表１に示す。
【００５９】
（実施例７）
陽極酸化処理の通電時間を変えて陽極酸化皮膜の膜厚を１μｍとした以外、実施例１と同様に電子写真感光体を作成し、評価を行った。結果を表１に示す。
【００６０】
（実施例８）
封孔処理を行っていないこと以外は実施例１と同様に電子写真感光体を作成し、評価を行った。結果を表１に示す。
【００６１】
（比較例１）
アルミ表面に陽極酸化膜を形成せず、中間層としてアルコール可溶性共重合ナイロン（重量平均分子量２９，０００）１０ｇをメタノール９５ｇに溶解した液をマイヤーバーで塗布し、乾燥後の膜厚が１μｍの下引き層を形成した以外は実施例１と同様に電子写真感光体を作成し、評価を行った。結果を表１に示す。
【００６２】
【表１】
2004069970.tif 000008
【００６３】
以上の結果から、本発明に用いる電子写真感光体は、比較例の感光体に比べ、多数回露光の際の電位変動が小さいことが分かる。
【００６４】
（実施例９）
ＪＩＳ　Ａ３００３合金よりなる直径３０ｍｍ長さ２６０ｍｍ引き抜き管を用意し、センタレス研磨装置により研磨し表面粗さをＲｚ＝０．６μｍとし、実施例と同様に陽極酸化皮膜を形成した。
【００６５】
次に、実施例１で用いたフタロシアニン顔料２部、シクロヘキサノン１００部ポリビニルブラチール樹脂（商品名：エスレックＢＭ−２、積水化学製）４部からなる塗工用液を、１ｍｍφのガラスビーズを用いたサンドミルで２時間分散し、これに１００部のメチルエチルケトンを加えて、希釈した後回収して、これを上記陽極酸化処理シリンダー上にディッピング法で塗布した後、８０℃で１０分間乾燥して、膜厚０．２μｍの電荷発生層を形成した。
【００６６】
次に実施例１で用いた電荷輸送材料１００部とビスフェノールＺ型ポリカーボネート樹脂１００部をモノクロルベンゼン６００部に溶解した溶液を作成し、電荷発生層上にディッピング法により塗布した。これを１１０℃の温度で１時間乾燥して２５μｍ厚の電荷輸送層を形成し、電子写真感光体を作成した。
【００６７】
作成した電子写真感光体を、パルス変調装置を搭載しているキヤノン製プリンタＬＢＰ−４０００改造機（光源として日立金属株式会社製全固体青色ＳＨＧレーザーＩＣＤ−４３０／発振波長４３０ｎｍを搭載。また、反転現像系で１２００ｄｐｉ相当（走査幅２１μｍ）の画像入力に対応でき、帯電−露光−転写−クリーニングからなるカールソン方式の電子写真システムに改造。）に装着。暗部電位Ｖｄ＝−６５０ｖ，明部電位Ｖ１＝−２００Ｖに設定し、１ドット１スペース画像と、文字（５ポイント）画像の出力を試みた。その後更に、１０，０００枚連続して画像の出力を行った。結果を表２に示す。
【００６８】
（実施例１０）
陽極酸化処理の通電時間を変えて陽極酸化皮膜の膜厚を１μｍとした以外、実施例９と同様に電子写真感光体を作成し、実施例９と同様に画像の出力を行った。結果を表２に示す。
【００６９】
（実施例１１）
陽極酸化処理の通電時間を変えて陽極酸化皮膜の膜厚を１５μｍとした以外、実施例９と同様に電子写真感光体を作成し、実施例９と同様に画像の出力を行った。結果を表２に示す。
【００７０】
（比較例２）
アルミ表面に陽極酸化膜を形成せず、中間層としてアルコール可溶性共重合ナイロン（重量平均分子量２９，０００）１０部をメタノール９５部に溶解した液をディッピングで塗布し、乾燥後の膜厚が１μｍの下引き層を形成した以外は実施例９と同様に電子写真感光体を作成し、評価を行った。
【００７１】
（比較例３）
評価機の光源を発振波長７８０ｎｍのＧａＡｓ系半導体レーザーにしたこと以外は実施例９と同様に画像出力を行った。結果を表２に示す。
【００７２】
【表２】
2004069970.tif 000009
【００７３】
これらの結果から、本発明の電子写真装置は初期画像、多数枚印字後でもドットの再現性や文字の再現性に優れ、高解像度の出力画像が得られることが分かる。
【００７４】
【発明の効果】
本発明は、表面に陽極酸化処理を行った導電性支持体を用いることにより、３８０〜５００ｎｍ付近の短波長の半導体レーザーの発振波長領域においても、耐久特性の良好な電子写真感光体が提供される。また、この電子写真感光体と上記半導体レーザーを組み合わせることにより高解像度の画像形成が可能で多数枚印字の際も安定に使用しうる電子写真装置が提供される。
【図面の簡単な説明】
【図１】本発明の電子写真用感光体の導電性基板、電荷発生層、電荷移動層の順からなる積層型の感光層を示す図である。
【図２】本発明の電子写真用感光体の導電性基板、電荷移動層、電荷発生層の順からなる逆層型の感光層を示す図である。
【図３】本発明の電子写真用感光体の電荷発生物質と電荷移動物質とを同一の層に含有する単層型の感光層を示す図である。
【図４】本発明の電子写真感光体を有する電子写真装置の概略構成を示す図である。
【図５】電子写真装置をファクシミリのプリンタとして使用する場合の１例を示すブロック図である。
【符号の説明】
ａ　導電性支持体
ｂ　感光層
ｃ　電荷発生層
ｄ　電荷輸送層
ｅ　電荷発生材料
ｆ　バインダー樹脂
ｇ　電荷輸送材料／バインダー樹脂
１　電子写真感光体
１ａ　軸
２　帯電手段
３　露光部
４　現像手段
５　転写手段
６　クリーニング手段
７　前露光手段
８　像定着手段
Ｌ　光像露光
１０　画像読み取り部
１１　コントローラ
１２　受信回路
１３　送信回路
１４　電話
１５　回線
１６　画像メモリ
１７　ＣＰＵ
１８　プリンタコントローラ
１９　プリンタ
【図１】
2004069970.tif 000010
【図２】
2004069970.tif 000011
【図３】
2004069970.tif 000012
【図４】
2004069970.tif 000013
【図５】
2004069970.tif 000014